СПЛАВ НА ОСНОВЕ СЕРЕБРА
ALLOY ON BASIS OF SILVER

Изобретение относится к области металлургии, в частности к составам сплавов на основе серебра, которые могут быть использованы для изготовления ювелирных изделий, монет, столовых приборов.
Известен сплав на основе серебра, содержащий, мас.%: медь 18,2-21,8; никель 0,7-1,3; индий 0,5-1,5; серебро - остальное [1].
Задачей изобретения является повышение прочности сплава.
Технический результат достигается тем, что сплав на основе серебра, включающий медь, никель, индий, дополнительно содержит олово, ниобий и бериллий, причем компоненты находятся при следующем соотношении компонентов, мас.%: медь 18,0-20,0; никель 2,0-2,5; индий 0,5-1,0; олово 0,01-0,02; ниобий 0,08-0,12; бериллий 0,01-0,02; серебро 76,5-80,0.
В таблице приведены составы сплава на основе серебра.
Таблица
Компоненты
Содержание, мас.% в составах
1
2
3
Медь
20,0
19,0
18,0
Никель
2,0
2,3
2,5
Индий
0,5
0,8
1,0
Олово
0,01
0,015
0,02
Ниобий
0,12
0,1
0,08
Бериллий
0,01
0,015
0,02
Серебро
76,5
78,2
80,0
Предел прочности при растяжении, кгс/мм<sup>2</sup>
~70
~70
~70
В составе сплава компоненты проявляют себя следующим образом. Медь и никель упрочняют сплав, повышают его твердость. Олово, ниобий и бериллий придают структуре сплава мелкозернистость. Индий препятствует окисляемости сплава на воздухе.
Сплав выплавляют в электропечи. В разогретый тигель вводят медь, индий, алюминий, серебро, расплавляют и перемешивают, затем добавляют никель. Разливку сплава производят в изложницы.
Источник информации
1. SU 538043, С22С 5/06, 1976.